(57)【特許請求の範囲】
【請求項１】
肌当接面を形成する液透過性の表面シート、裏面シート及びこれら両シート間に介在された吸収体を具備し、長手方向及び幅方向を有する吸収性物品であって、
前記表面シートは、長手方向に延びる筋状の凸条部及び凹条部が幅方向に交互に配された凹凸構造の不織布からなり、前記凹条部において、隣接する下側シートと接合され、前記凸条部が前記下側シートとの間に中空構造を有しており、
前記下側シートは、繊維の集合体からなり、該繊維の集合体の繊維密度が前記表面シートを構成する前記不織布の繊維密度より高く、
前記吸収体は、前記幅方向における複数個所に、繊維密度が幅方向の両側に位置する部分よりも高い高密度部を有し、該高密度部それぞれは、前記凸条部の頂部と重なる位置に形成されている、吸収性物品。
【請求項２】
前記下側シートの構成繊維が長手方向に配向している、請求項１に記載の吸収性物品。
【請求項３】
前記下側シートが長繊維不織布からなる、請求項２に記載の吸収性物品。
【請求項４】
前記下側シートの親水度が前記表面シートよりも高い、請求項１〜３の何れか１項に記載の吸収性物品。
【請求項５】
前記高密度部が前記長手方向に延びて、前記幅方向に複数列形成されており、前記高密度部のそれぞれは、前記凸条部の頂部と前記長手方向に沿って連続して重なっている、請求項１〜４の何れか１項に記載の吸収性物品。
【請求項６】
前記表面シート及び前記下側シートが、熱可塑性樹脂の繊維を含み、前記凹条部が熱融着により該下側シートと接合されており、該接合部において、前記表面シート及び前記下側シートの構成繊維が、繊維の形態を維持していない、請求項１〜５の何れか１項に記載の吸収性物品。
【請求項７】
前記凹条部と前記下側シートとの接合部が液不透過性である、請求項１〜６の何れか１項に記載の吸収性物品。
【請求項８】
前記接合部が長手方向に連続して形成されている、請求項１〜７の何れか１項に記載の吸収性物品。
【請求項９】
前記不織布は、頂部域、底部域及びこれらの間に位置する側部域を有し、
前記凸条部の頂部が頂部域から形成され、前記凹条部の底部が底部域から形成されており、
前記側部域の繊維密度が、前記頂部域の繊維密度よりも低くなっている、請求項１〜８の何れか１項に記載の吸収性物品。
【発明の詳細な説明】
【技術分野】
【０００１】
本発明は、生理用ナプキンや使い捨ておむつ等の吸収性物品に関する。
【背景技術】
【０００２】
吸収性物品の表面シートとして、一方向に延びる筋状の凸条部及び凹条部が幅方向に交互に配された凹凸構造を有するものが知られている。例えば、本出願人は、多数の襞状部を互いに平行に形成した凹凸形成用シートを各襞状部間において基材シートに線状に接合してなる表面シートを提案した（特許文献１参照）。
【０００３】
特許文献２には、透液性の繊維不織布により形成され、波形状に賦型された表面シートが記載されている。波形状は表面シートの長手方向に連続的に形成されている。波形状の頂部と底部は表面シートの長手方向と交差する方向に延びている。波形状の頂部領域と底部領域の間の壁部領域における繊維の密度は頂部領域又は底部領域における繊維の密度よりも低くなっている。
【先行技術文献】
【特許文献】
【０００４】
【特許文献１】特開２００２−１６５８３０号公報
【特許文献２】特開２００８−１１３８６６号公報
【発明の概要】
【発明が解決しようとする課題】
【０００５】
特許文献１の表面シートによれば、襞状部間に取り込んだ比較的粘性の高い液を、着用者の肌から隔離できるなどの効果が奏される。しかし、尿や比較的粘度の低い液が多量に供給された場合の吸収性については一層の向上が望まれる。また、特許文献２に記載の技術では、吸収性物品の幅方向に延びる凸部及び凹部が表面シートに形成されているので、多量の液が供給された場合に、幅方向の両端からの漏れ（いわゆる横漏れ）や着用者の肌にべたつき感を与える恐れがある。
【０００６】
したがって本発明の課題は、前述した従来技術が有する欠点を解消し得る吸収性物品を提供することにある。
【課題を解決するための手段】
【０００７】
本発明は、肌当接面を形成する液透過性の表面シート、裏面シート及びこれら両シート間に介在された吸収体を具備し、長手方向及び幅方向を有する吸収性物品であって、前記表面シートは、長手方向に延びる筋状の凸条部及び凹条部が幅方向に交互に配された凹凸構造の不織布からなり、前記凹条部において、隣接する下側シートと接合され、前記凸条部が前記下側シートとの間に中空構造を有しており、前記下側シートは、繊維の集合体からなり、該繊維の集合体の繊維密度が前記表面シートを構成する前記不織布の繊維密度より高い、吸収性物品を提供するものである。
【発明の効果】
【０００８】
本発明の吸収性物品によれば、排泄液が着用者の肌に接触することによる不快感を確実に抑制することができるとともに、吸収体の吸収容量を効果的に活用することができる。
【図面の簡単な説明】
【０００９】
【図１】図１は、本発明の一実施形態である失禁パッドを示す斜視図である。
【図２】図２（ａ）は、図１のＩＩ−ＩＩ線拡大断面図、図２（ｂ）は、図１に示す失禁パッドの吸収体の裏面（非肌当接面側の面）を示す図である。
【図３】図３は、図１に示す失禁パッドにおける要部を拡大して示す一部破断斜視図である。
【図４】図４は、図３における要部拡大模式図である。
【図５】図５は、図３に示す不織布を構成する構成繊維どうしが熱融着部にて固定されている状態を説明する図である。
【図６】図６は、表面シートの凹条部と下側シートとの接合部の配置例を示す、失禁パッドの肌当接面の一部抜粋拡大平面図である。
【図７】図７は、本発明の作用効果の説明図である。
【図８】図８は、図３に示す不織布の製造に好適に用いられる製造装置を示す模式図である。
【図９】図９は、図８のＤ−Ｄ線断面図である。
【図１０】図１０（ａ）〜図１０（ｃ）は、隣り合う融着部どうしの間の１本の構成繊維において複数の小径部と大径部とが形成される様子を説明する説明図である。
【図１１】図１１は、高密度部を形成する圧縮部の配置の他の例を示す吸収体の一部拡大平面図である。
【図１２】図１２は、本発明に用い得る他の吸収体を示す断面図である。
【発明を実施するための形態】
【００１０】
以下本発明を、その好ましい実施形態に基づき図面を参照しながら説明する。
図１には、本発明の一実施形態である失禁パッド１０（以下、単に「失禁パッド１０」ともいう。）の斜視図が示されている。図２（ａ）は、図１のＩＩ−ＩＩ線拡大断面図、図２（ｂ）は、図１に示す失禁パッド１０の吸収体の裏面（非肌当接面側の面）を示す図である。
【００１１】
失禁パッド１０は、図１及び図２（ａ）に示すように、肌当接面を形成する液透過性の表面シート２、液不透過性の裏面シート３、及びこれら両シート２，３間に介在された吸収体４を具備する。液不透過性は、液難透過性を含む。失禁パッド１０は、縦長の形状を有し、長手方向Ｘ及び幅方向Ｙを有している。長手方向Ｘは、失禁パッド１０を着用したときの着用者の前後方向と一致し、幅方向Ｙは、失禁パッド１０の平面視において、長手方向Ｘと直交する方向である。失禁パッド１０は、平面視長円形状を有している。
【００１２】
表面シート２及び裏面シート３は、吸収体４の周縁から延出している。失禁パッド１０の裏面シート３側の面（非肌当接面）には、ショーツ等の下着に固定するための粘着部（図示略）が設けられている。肌当接面は、吸収性物品又はその構成部材における、着用時に着用者の肌側に向けられる面であり、非肌当接面は、吸収性物品又はその構成部材における、着用時に着用者の肌側とは反対側（通常、下着側）に向けられる面である。
【００１３】
失禁パッド１０の吸収体４は、吸収性コア４０と、該吸収性コア４０を包むコアラップシート４１から構成されている。吸収性コア４０は、例えばパルプ等の吸液性繊維の積繊体や、該吸液性繊維と吸水性ポリマーとの混合積繊体から構成することができる。吸収性コア４０を構成する吸液性繊維としては、例えば、パルプ繊維、レーヨン繊維、コットン繊維、酢酸セルロース等のセルロール系の親水性繊維が挙げられる。セルロール系の親水性繊維に加えて、ポリエチレン、ポリプロピレン等のポリオレフィン系繊維、ポリエステル、ポリアミド等の縮合系繊維等を含んでいても良い。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。繊維及び吸水性ポリマーは、それぞれ一種又は二種以上を組み合わせて用いることができる。
コアラップシート４１としては、ティッシュペーパーや不織布等の透水性の繊維シートが好適に用いられる。また、コアラップシート４１は、一枚のシートで吸収性コア４０の全体を包んでいても良いし、２枚以上のコアラップシートで吸収性コア４０の全体を包んでいても良く、例えば、吸収性コア４０の肌当接面側と非肌当接面側とを別々のシートで被覆していても良い。
【００１４】
吸収体４の厚みは、好ましくは１ｍｍ以上、より好ましくは２ｍｍ以上であり、また好ましくは１５ｍｍ以下、より好ましくは１０ｍｍ以下であり、また好ましくは１ｍｍ以上１５ｍｍ以下、更に好ましくは２ｍｍ以上１０ｍｍ以下である。
吸収体４の厚みは、下記方法により測定される。
厚みＴの測定には、２つの平行な加圧面（固定加圧面と可動加圧面）を持つマイクロメーターであるピーコック式精密測定器（型式Ｒ１−Ｃ）を用い、測定子可動加圧面の直径は５ｍｍ、圧力は１００ｋＰａ以下で測定し、測定用試験片の大きさは、下記プレートの大きさ以上とする。試験片上に２０ｍｍ×２０ｍｍのプレート（重量５．４ｇ）を置き、測定子可動加圧面を２ｍｍ／ｓの速度で操作し、該プレートに当て、安定直後の値を読み取る。加圧面間（試験片に加わる圧力）の圧力は１．３ｋＰａ以下になる。
【００１５】
裏面シート３の形成材料としては、吸収性物品の裏面シートに従来使用されている各種のもの等を特に制限なく用いることができ、例えば、液不透過性又は撥水性の樹脂フィルム、樹脂フィルムと不織布とのラミネートシート等を用いることができる。
【００１６】
失禁パッド１０の肌当接面側における幅方向Ｙの両側部の位置には、長手方向に延びる防漏カフ８がそれぞれ設けられている。防漏カフ８は、長手方向にそれぞれ延びる自由端８ａ及び固定域８ｂを有している。固定域８ｂは表面シート２上に位置している。そして防漏カフ８は、固定域８ｂにおいて表面シート２と固定されている。また防漏カフ８の固定域８ｂは幅方向Ｙの外方へ延出しており、その延出部位と、裏面シート３の幅方向延出部位とが接合されてサイドフラップ７を形成している。防漏カフ８においては、自由端８ａ又はその近傍の位置に、長手方向Ｘに沿って延びる弾性部材８ｃが伸長状態で取り付けられている。弾性部材８ｃは、互いに概ね平行に複数本配されている。それら複数本の弾性部材８ｃが取り付けられた部位は、面状弾性領域８ｄを形成している。面状弾性領域８ｄは、幅方向Ｙに沿って所定の長さを有し、少なくとも着用者の排泄部対向部位の位置に長手方向Ｘに沿って延びている。そして面状弾性領域８ｄは、長手方向Ｘに沿って伸縮可能になっている。弾性部材８ｃが収縮することで、防漏カフ８は、その自由端８ａと固定端８ｂとの間の位置が、着用者の身体側に向けて略Ｌ字状に起立して、面状弾性領域８ｄが着用者の肌に当接し、液の横漏れを阻止するようになっている。
【００１７】
本実施形態の失禁パッド１０における表面シート２は、図２（ａ）及び図３に示すように、長手方向に延びる筋状の凸条部１３及び凹条部１４が幅方向に交互に配された凹凸構造の不織布１から構成されている。また、図２（ａ）及び図３に示すように、表面シート２は、その凹条部１４において、隣接するセカンドシート６（下側シート）と接合部１４ｓにおいて接合されており、凸条部１３はセカンドシート６との間で中空構造を有している。表面シート２を構成する不織布１は、図５に示すように、繊維径が相互に異なる大径部１７及び小径部１６，１６を有する繊維１１を含んでいる。
【００１８】
表面シート２を構成する不織布１についてより詳細に説明する。
図３には、本実施形態の失禁パッド１０において、表面シート２として用いた不織布１（以下、「不織布１」ともいう。）の斜視図が示されている。図４は、図３に示す不織布１の厚み方向の断面を示す模式図である。図５は、図３に示す不織布１の構成繊維１１の拡大模式図である。不織布１は、図３に示すように、構成繊維１１どうしの交点を熱融着して形成された融着部１２（図５参照）を複数備えた不織布である。また、表面シート２を構成する不織布１においては、図３に示すように、凸条部１３及び凹条部１４が延びる「一方向」は、失禁パッド１０の長手方向Ｘと同方向であり、不織布１において、凸条部１３及び凹条部１４が延びる「一方向」をＸ方向とも表記する。
【００１９】
より具体的には、不織布１は、図４に示すように、表裏両面ａ，ｂの断面形状がともに厚み方向（Ｚ方向）の上方に向かって凸状をなす複数の凸条部１３と、隣り合う凸条部１３，１３どうしの間に位置する凹条部１４とを有している。凹条部１４は、表裏両面ａ，ｂの断面形状がともに不織布の厚み方向（Ｚ方向）の上方に向かって凹状をなしている。言い換えれば、凹条部１４は、表裏両面ａ，ｂの断面形状がともに不織布の厚み方向（Ｚ方向）の下方に向かって凸状をなしている。そして、複数の凸条部１３は、それぞれ、不織布１の一方向（Ｘ方向）に連続して延びており、複数の凹条部１４も、不織布１の一方向Ｘに連続して延びる溝状をなしている。凸条部１３及び凹条部１４は、互いに平行であり、前記一方向（Ｘ方向）に直交する方向（Ｙ方向）に交互に配されている。
【００２０】
凸条部１３及び凹条部１４からなる不織布１の凹凸構造は、失禁パッド１０の幅方向Ｙにおける中央域に少なくとも形成されていることが好ましい。これによって、着用者の肌と最も当接しやすい部位に凹凸構造を設けることができるので、上述したべたつき防止等の効果やが一層確実に発揮される。
【００２１】
不織布１の構成繊維１１は、高伸度繊維が含まれている。ここで、構成繊維１１が含む高伸度繊維とは、原料の繊維の段階で高伸度である繊維のみならず、製造された不織布１の段階でも高伸度である繊維を意味する。「高伸度繊維」としては、弾性（エラストマー）を有して伸縮する伸縮性繊維を除き、例えば特開２０１０−１６８７１５号公報の段落[００３３]に記載のように低速で溶融紡糸して複合繊維を得た後に、延伸処理を行わずに加熱処理及び／又は捲縮処理を行うことにより得られる加熱により樹脂の結晶状態が変化して長さの延びる熱伸長性繊維、或いは、ポリプロピレンやポリエチレン等の樹脂を用いて比較的紡糸速度を低い条件にして製造した繊維、又は、結晶化度の低い、ポリエチレン−ポリプロピレン共重合体、若しくはポリプロピレンに、ポリエチレンをドライブレンドし紡糸して製造した繊維等が挙げられる。それらの繊維の内でも高伸度繊維は、熱融着性のある芯鞘型複合繊維であることが好ましい。芯鞘型複合繊維は、同心の芯鞘型でも、偏心の芯鞘型でも、サイド・バイ・サイド型でも、異形型でもよいが、特に同心の芯鞘型であることが好ましい。繊維がどのような形態をとる場合であっても、柔軟で肌触り等のよい不織布等を製造する観点からは、高伸度繊維の繊度は、原料の段階で、１．０ｄｔｅｘ以上１０．０ｄｔｅｘ以下が好ましく、２．０ｄｔｅｘ以上８．０ｄｔｅｘ以下であることがより好ましい。
【００２２】
不織布１の構成繊維１１は、高伸度繊維に加えて、他の繊維を含んで構成されていてもよいが、高伸度繊維のみから構成されていることが好ましい。他の繊維としては、例えば融点の異なる２成分を含み且つ延伸処理されてなる非熱伸長性の芯鞘型熱融着性複合繊維、或いは、本来的に熱融着性を有さない繊維（例えばコットンやパルプ等の天然繊維、レーヨンやアセテート繊維など）等が挙げられる。不織布１が高伸度繊維に加えて他の繊維も含んで構成されている場合、該不織布１における高伸度繊維の割合は、好ましくは５０質量％以上１００質量％以下であり、更に好ましくは８０質量％以上１００質量％以下である。
【００２３】
高伸度繊維である熱伸長性繊維は、原料の段階で、未延伸処理又は弱延伸処理の施された複合繊維であり、例えば、芯部を構成する第１樹脂成分と、鞘部を構成する、ポリエチレン樹脂を含む第２樹脂成分とを有しており、第１樹脂成分は、第２樹脂成分より高い融点を有している。第１樹脂成分は該繊維の熱伸長性を発現する成分であり、第２樹脂成分は熱融着性を発現する成分である。第１樹脂成分及び第２樹脂成分の融点は、示差走査型熱量計（セイコーインスツルメンツ株式会社製ＤＳＣ６２００）を用い、細かく裁断した繊維試料（サンプル重量２ｍｇ）の熱分析を昇温速度１０℃／ｍｉｎで行い、各樹脂の融解ピーク温度を測定し、その融解ピーク温度で定義される。第２樹脂成分の融点がこの方法で明確に測定できない場合、その樹脂を「融点を持たない樹脂」と定義する。この場合、第２樹脂成分の分子の流動が始まる温度として、繊維の融着点強度が計測できる程度に第２樹脂成分が融着する温度を軟化点とし、これを融点の代わりに用いる。
【００２４】
鞘部を構成する第２樹脂成分としては、上述の通りポリエチレン樹脂を含んでいる。該ポリエチレン樹脂としては、低密度ポリエチレン（ＬＤＰＥ）、高密度ポリエチレン（ＨＤＰＥ）、直鎖状低密度ポリエチレン（ＬＬＤＰＥ）等が挙げられる。特に、密度が０．９３５ｇ／ｃｍ３以上０．９６５ｇ／ｃｍ３以下である高密度ポリエチレンであることが好ましい。鞘部を構成する第２樹脂成分は、ポリエチレン樹脂単独であることが好ましいが、他の樹脂をブレンドすることもできる。ブレンドする他の樹脂としては、ポリプロピレン樹脂、エチレン−酢酸ビニル共重合体（ＥＶＡ）、エチレン−ビニルアルコール共重合体（ＥＶＯＨ）等が挙げられる。ただし、鞘部を構成する第２樹脂成分は、鞘部の樹脂成分中の５０質量％以上が、特に７０質量％以上１００質量％以下が、ポリエチレン樹脂であることが好ましい。また、該ポリエチレン樹脂は、結晶子サイズが１０ｎｍ以上２０ｎｍ以下であることが好ましく、１１．５ｎｍ以上１８ｎｍ以下であることがより好ましい。
【００２５】
芯部を構成する第１樹脂成分としては、鞘部の構成樹脂であるポリエチレン樹脂より融点が高い樹脂成分を特に制限なく用いることができる。芯部を構成する樹脂成分としては、例えば、ポリプロピレン（ＰＰ）等のポリオレフィン系樹脂（ポリエチレン樹脂を除く）、ポリエチレンテレフタレート（ＰＥＴ）、ポリブチレンテレフタレート（ＰＢＴ）などのポリエステル系樹脂等が挙げられる。更に、ポリアミド系重合体や樹脂成分が２種以上の共重合体等も使用することができる。複数種類の樹脂をブレンドして使用することもでき、その場合、芯部の融点は、融点が最も高い樹脂の融点とする。不織布の製造が容易となることから、芯部を構成する第１樹脂成分の融点と、鞘部を構成する第２樹脂成分の融点との差（前者−後者）が、２０℃以上であることが好ましく、また１５０℃以下であることが好ましい。
【００２６】
高伸度繊維である熱伸長性繊維における第１樹脂成分の好ましい配向指数は、用いる樹脂により自ずと異なるが、例えば第１樹脂成分がポリプロピレン樹脂の場合は、配向指数が６０％以下であることが好ましく、より好ましくは４０％以下であり、更に好ましくは２５％以下である。第１樹脂成分がポリエステルの場合は、配向指数が２５％以下であることが好ましく、より好ましくは２０％以下であり、更に好ましくは１０％以下である。一方、第２樹脂成分は、その配向指数が５％以上であることが好ましく、より好ましくは１５％以上であり、更に好ましくは３０％以上である。配向指数は、繊維を構成する樹脂の高分子鎖の配向の程度の指標となるものである。
【００２７】
第１樹脂成分及び第２樹脂成分の配向指数は、特開２０１０−１６８７１５号公報の段落〔００２７〕〜〔００２９〕に記載の方法によって求められる。また、熱伸長性複合繊維における各樹脂成分が前記のような配向指数を達成する方法は、特開２０１０−１６８７１５号公報の段落〔００３３〕〜〔００３６〕に記載されている。
【００２８】
また、高伸度繊維の伸度は、原料の段階で、１００％以上８００％以下であることが好ましく、より好ましくは２００％以上５００％以下、更に好ましくは２５０％以上４００％以下である。この範囲の伸度を有する高伸度繊維を用いることで、該繊維が延伸装置内で首尾よく引き伸ばされて、先に述べた小径部から大径部への変化点が融着部に隣接され、肌触りが良好となる。
【００２９】
高伸度繊維の伸度はＪＩＳＬ−１０１５に準拠し、測定環境温湿度２０±２℃、６５±２％ＲＨ、引張試験機のつかみ間隔２０ｍｍ、引張速度２０ｍｍ／ｍｉｎ の条件での測定を基準とする。なお、既に製造された不織布から繊維を採取して伸度を測定するときを始めとして、つかみ間隔を２０ｍｍにできない場合、つまり測定する繊維の長さが２０ｍｍに満たない場合には、つかみ間隔を１０ｍｍ又は５ｍｍに設定して測定する。
【００３０】
高伸度繊維における第１樹脂成分と第２樹脂成分との比率（質量比、前者：後者）は、原料の段階で、１０：９０〜９０：１０、特に２０：８０〜８０：２０、とりわけ５０：５０〜７０：３０であることが好ましい。高伸度繊維の繊維長は、不織布の製造方法に応じて適切な長さのものが用いられる。不織布を例えば後述するようにカード法で製造する場合には、繊維長を３０〜７０ｍｍ程度とすることが好ましい。
【００３１】
高伸度繊維の繊維径は、原料の段階で、不織布の具体的な用途に応じ適切に選択される。不織布を吸収性物品の表面シート等の吸収性物品の構成部材として用いる場合には、１０μｍ以上３５μｍ以下、特に１５μｍ以上３０μｍ以下のものを用いることが好ましい。前記の繊維径は、次の方法で測定される。
【００３２】
〔繊維の繊維径の測定〕
繊維の繊維径として、繊維の直径（μｍ）を、走査電子顕微鏡（日本電子（株）社製ＪＣＭ−５１００）を用いて、繊維の断面を２００倍〜８００倍に拡大観察して測定する。繊維の断面は、フェザー剃刀（品番ＦＡＳ‐１０、フェザー安全剃刀（株）製）を用い、繊維を切断して得る。抽出した繊維１本について円形に近似したときの繊維径を５箇所測定し、それぞれ測定した値５点の平均値を繊維の直径とする。
【００３３】
原料の段階で、高伸度繊維である熱伸長性繊維としては、上述の熱伸長性繊維の他に、特許第４１３１８５２号公報、特開２００５−３５０８３６号公報、特開２００７−３０３０３５号公報、特開２００７−２０４８９９号公報、特開２００７−２０４９０１号公報及び特開２００７−２０４９０２号公報等に記載の繊維を用いることもできる。
【００３４】
不織布１は、図５に示すように、不織布１の構成繊維１１の内の１本の構成繊維１１に着目して、該構成繊維１１が、隣り合う融着部１２，１２どうしの間に、繊維径の小さい２個の小径部１６，１６に挟まれた繊維径の大きい大径部１７を有していることが好ましい。具体的には、図５に示すように、不織布１の構成繊維１１の内の１本の構成繊維１１に着目して、他の構成繊維１１との交点を熱融着して形成された融着部１２から、繊維径の小さい小径部１６が略同じ繊維径で延出して形成されている。そして、該１本の構成繊維１１に着目して、隣り合う融着部１２，１２それぞれから延出する小径部１６，１６どうしの間に、小径部１６よりも繊維径の大きい大径部１７が略同じ繊維径で延出して形成されている。詳述すると、不織布１は、１本の構成繊維１１に着目して、隣り合う融着部１２，１２の内の一方の融着部１２から他方の融着部１２に向かって、一方の融着部１２側の小径部１６、１個の大径部１７、他方の融着部１２側の小径部１６の順に配されている構成繊維１１を有している。
【００３５】
上述したように不織布１の剛性が高まる融着部１２に隣り合うように低剛性の小径部１６が存在することにより、不織布１の柔軟性が向上し、肌触りが良好になる。また、大径部１７を複数備える、言い換えると構成繊維１１に低剛性の小径部１６が多く存在するほど、不織布１の柔軟性が更に向上し、肌触りが更に良好になる。
不織布１は、図５に示すように、不織布１の構成繊維１１の内の１本の構成繊維１１に着目して、隣り合う融着部１２，１２どうしの間に、大径部１７を複数（不織布１においては２個）備える構成繊維１１を有している。詳述すると、不織布１は、１本の構成繊維１１に着目して、隣り合う融着部１２，１２の内の一方の融着部１２から他方の融着部１２に向かって、一方の融着部１２側の小径部１６、１個目の大径部１７、小径部１６、２個目の大径部１７、他方の融着部１２側の小径部１６の順に配されている構成繊維１１を有している。不織布１は、１本の構成繊維１１に着目して、隣り合う融着部１２，１２どうしの間に、大径部１７を、肌触り向上の観点と不織布強度低下の観点から、好ましくは１個以上５個以下備え、更に好ましくは１個以上３個以下備えている。
【００３６】
大径部１７の繊維径（直径Ｌ１７）に対する小径部１６の繊維径（直径Ｌ１６）の比率（Ｌ１６／Ｌ１７）は、好ましくは０．５以上０．８以下、更に好ましくは０．５５以上０．７以下である。具体的に、小径部１６の繊維径（直径Ｌ１６）は、肌触り向上の観点から、好ましくは５μｍ以上２８μｍ以下、更に好ましくは６．５μｍ以上２０μｍ以下、特に好ましくは７．５μｍ以上１６μｍ以下である。大径部１７の繊維径（直径Ｌ１７）は、肌触り向上の観点から、好ましくは１０μｍ以上３５μｍ以下、更に好ましくは１３μｍ以上２５μｍ以下、特に好ましくは１５μｍ以上２０μｍ以下である。
小径部１６及び大径部１７の繊維径（直径Ｌ１６，Ｌ１７）は、上述した繊維の繊維径の測定と同様にして測定する。
【００３７】
また、不織布１は、図５に示すように、不織布１の構成繊維１１のうちの１本の構成繊維１１に着目して、融着部１２に隣接する小径部１６から大径部１７への変化点１８が、該融着部１２から隣り合う融着部１２，１２どうしの間隔Ｔの１／３の範囲内に配されていることが好ましい。ここで、本発明の不織布の変化点１８とは、小さい繊維径で延出する小径部１６から、小径部１６よりも繊維径の大きい繊維径で延出する大径部１７へ、連続的に漸次変化する部位或いは連続的に複数段階に亘って変化する部位を含まず、極端に一段で繊維径が変化する部位を意味する。また、前記１本の構成繊維１１が熱伸長性複合繊維の場合には、本発明の不織布の変化点１８とは、芯部を構成する第１樹脂成分と、鞘部を構成する第２樹脂成分との間で剥離することによって繊維径が変化する状態を含まず、あくまで、延伸により繊維径が変化している部位を意味する。
【００３８】
また、変化点１８が、融着部１２から隣り合う融着部１２，１２どうしの間隔Ｔの１／３の範囲内に配されているとは、不織布１の構成繊維１１をランダムに抽出し、該構成繊維１１を、図５に示すように、走査電子顕微鏡として日本電子（株）社製のＪＣＭ−５１００（商品名）を用いて構成繊維１１の隣り合う融着部１２、１２間が観察できるように（１００倍〜３００倍）に拡大する。次いで、隣り合う融着部１２，１２の中心どうしの間隔Ｔを３等分して、一方の融着部１２側の領域ＡＴ、他方の融着部１２側の領域ＢＴ、中央の領域ＣＴに区分する。そして、変化点１８が、前記領域ＡＴ又は前記領域ＢＴに配されていることを意味する。また、変化点１８が、該融着部１２から隣り合う融着部１２，１２どうしの間隔Ｔの１／３の範囲内に配されている不織布１とは、不織布１の構成繊維１１を２０本ランダムに抽出した際に、変化点１８を前記領域ＡＴ又は前記領域ＢＴに配している構成繊維１１が、２０本の構成繊維１１の内に少なくとも１本以上ある不織布を意味する。具体的に、肌触り向上の観点から、好ましくは１本以上、更に好ましくは５本以上、特に好ましくは１０本以上である。
【００３９】
不織布１は、図４に示すように不織布１を厚み方向Ｚに沿って断面視したとき、頂部域１３ａ、底部域１３ｂ、及びこれらの間に位置する側部域１３ｃとから構成される。頂部域１３ａ、底部域１３ｂ及び側部域１３ｃは、不織布１の一方向（Ｘ方向）に連続して延びている。頂部域１３ａ、底部域１３ｂ及び側部域１３ｃは、不織布１を厚み方向Ｚに沿って断面視したとき、不織布１のＺ方向の厚みを三等分して、厚み方向Ｚの上方の部位を頂部域１３ａ、中央の部位を側部域１３ｃ、下方の部位を底部域１３ｂとして区別する。
【００４０】
不織布１は、後述するように、繊維シート１ａに、互いに噛み合う一対の凹凸ロール４０１，４０２を用いて凹凸加工を施して製造されたものである。上述した不織布１の長手方向Ｘとは、繊維シート１ａ（図８参照）に凹凸加工を施して不織布１を製造する際の機械方向（ＭＤ，流れ方向）と同じ方向であり、上述した不織布１のＸ方向に直交する方向Ｙとは、機械方向（ＭＤ，流れ方向）に直交する直交方向（ＣＤ，ロール軸方向）と同じ方向である。
【００４１】
図４に示すとおり、不織布１をその厚み方向Ｚに沿って観察したとき、側部域１３ｃの繊維密度は、頂部域１３ａの繊維密度及び底部域１３ｂの繊維密度よりも低くなっている。繊維密度とは、不織布１の断面における単位面積当たりの繊維の本数のことである。したがって、側部域１３ｃは、頂部域１３ａ及び底部域１３ｂに比べて繊維の本数が少ない（繊維間距離の大きい）、疎な領域になっている。
そして、不織布１は、図３に示すように、凸条部１３の頂部が頂部域１３ａから形成され、凹条部１４の底部が底部域１３ｂから形成されている。そのため、表面シート２を構成する不織布１の凸条部１３は、それぞれ、頂部域１３ａを挟む両側それぞれに側部域１３ｃを有し、頂部域１３ａと接合部１４ｓとの間に、頂部域１３ａよりも繊維密度が低い側部域１３ｃが形成されている。
側部域１３ｃの繊維密度が、頂部域１３ａ、又は頂部域１３ａ及び底部域１３ｂよりも低いことに起因して、凸条部１３どうし間に入った液が側部域１３ｃを介して凸条部１３下の中空空間内やセカンドシート６に移行し、また、移行した液は、肌に接する面を形成する頂部域１３ａに戻りにくい。これにより、排泄液が着用者の肌に接触することによる不快感等を一層確実に防止することができる。
【００４２】
頂部域１３ａでの繊維密度（Ｄ１３ａ）、又は底部域１３ｂでの繊維密度（Ｄ１３ｂ）に対する側部域１３ｃの繊維密度（Ｄ１３ｃ）の比率（Ｄ１３ｃ／Ｄ１３a，Ｄ１３ｃ／Ｄ１３ａ）は、好ましくは０．１５以上０．９以下、更に好ましくは０．２以上０．８以下である。具体的に、不織布１の繊維密度の具体的な値は、頂部域１３ａでの繊維密度（Ｄ１３ａ）は、好ましくは９０本／ｍｍ２以上２００本／ｍｍ２以下、更に好ましくは１００本／ｍｍ２以上１８０本／ｍｍ２以下である。また、底部域１３ｂでの繊維密度（Ｄ１３ｂ）は、好ましくは８０本／ｍｍ２以上２００本／ｍｍ２以下、更に好ましくは９０本／ｍｍ２以上１８０本／ｍｍ２以下である。また、側部域１３ｃの繊維密度（Ｄ１３ｃ）は、好ましくは３０本／ｍｍ２以上８０本／ｍｍ２以下、更に好ましくは４０本／ｍｍ２以上７０本／ｍｍ２以下である。繊維密度の測定方法は以下のとおりである。
【００４３】
〔頂部域１３ａ、底部域１３ｂ及び側部域１３ｃでの繊維密度の測定方法〕
フェザー剃刀（品番ＦＡＳ‐１０、フェザー安全剃刀（株）製）を用いて不織布を厚み方向Ｚに沿って切断する。頂部域１３ａでの繊維密度に関しては、不織布の切断面の厚みをＺ方向に三等分した際の上方の部位である頂部域１３ａを、走査電子顕微鏡を用いて拡大観察（繊維断面が３０〜６０本程度計測できる倍率に調整；１５０〜５００倍）し、一定面積当たり（０．５ｍｍ２程度）の前記切断面によって切断されている繊維の断面数を数える。次に１ｍｍ２当たりの繊維の断面数に換算し、これを頂部域１３ａでの繊維密度とする。測定は３箇所行い、平均してそのサンプルの繊維密度とする。同様に、底部域１３ｂでの繊維密度に関しては、不織布の切断面の厚みをＺ方向に三等分した際の下方の部位を測定して求める。同様に、側部域１３ｃの繊維密度に関しては、不織布の切断面の厚みをＺ方向に三等分した際の中央の部位を測定して求める。なお、走査電子顕微鏡としては、日本電子（株）社製のＪＣＭ−５１００（商品名）を用いる。
【００４４】
不織布１は、側部域１３ｃを構成する構成繊維における、変化点を有する繊維の本数が、頂部域１３ａを構成する構成繊維における、変化点１８を有する繊維の本数、及び底部域１３ｂを構成する構成繊維における、変化点１８を有する繊維の本数よりも多く形成されている。頂部域１３ａを構成する構成繊維における変化点１８を有する繊維の本数（Ｎ１３ａ）、又は底部域１３ｂを構成する構成繊維における変化点１８を有する繊維の本数（Ｎ１３ｂ）に対する側部域１３ｃを構成する構成繊維における変化点を有する繊維の本数（Ｎ１３ｃ）の比率（Ｎ１３ｃ／Ｎ１３ａ，Ｎ１３ｃ／Ｎ１３ｂ）は、好ましくは２以上２０以下、更に好ましくは５以上２０以下である。具体的に、不織布１の変化点１８を有する繊維の本数の具体的な値に関し、頂部域１３ａを構成する構成繊維における変化点１８を有する繊維の本数（Ｎ１３ａ）は、好ましくは１本以上１５本以下、更に好ましくは５本以上１５本以下である。また、底部域１３ｂを構成する構成繊維における変化点１８を有する繊維の本数（Ｎ１３ｂ）は、好ましくは１本以上１５本以下、更に好ましくは５本以上１５本以下である。また、側部域１３ｃを構成する構成繊維における変化点１８を有する繊維の本数（Ｎ１3ｃ）は、好ましくは５本以上２０本以下、更に好ましくは１０本以上２０本以下である。変化点１８を有する繊維の本数の測定方法は以下のとおりである。
【００４５】
〔頂部域１３ａ、底部域１３ｂ又は側部域１３ｃを構成する構成繊維における変化点１８を有する繊維の本数の測定方法〕
頂部域１３ａを構成する構成繊維１１における変化点１８を有する繊維の本数に関しては、不織布の厚みをＺ方向に３等分した際の上方の部位である頂部域１３ａの頂点付近を、走査電子顕微鏡を用いて拡大観察（繊維断面が３０〜６０本程度計測できる倍率に調整；５０〜５００倍）し、頂部域１３ａを構成する構成繊維１１を２０本ランダムに抽出し、２０本の構成繊維１１の内に変化点１８を有する繊維数を数える。これを頂部域１３ａを構成する構成繊維における変化点１８を有する繊維の本数とする。測定は３箇所行い、平均してそのサンプルの頂部域１３ａを構成する構成繊維における変化点１８を有する繊維の本数とする。同様に、底部域１３ｂを構成する構成繊維１１における変化点１８を有する繊維の本数に関しては、不織布の厚みをＺ方向に３等分した際の下方の部位である底部域１３ｂの底点付近を測定して求める。同様に、側部域１３ｃを構成する構成繊維１１における変化点１８を有する繊維の本数に関しては、不織布の厚みをＺ方向に３等分した際の中央の部位を測定して求める。尚、走査電子顕微鏡としては、日本電子（株）社製のＪＣＭ−５１００（商品名）を用いる。
【００４６】
不織布１の厚さについては、不織布１の側面視したときの全体の厚さをシート厚みＴＳとし、その凹凸に湾曲した不織布１の局部的な厚さを層厚みＴＬとする。シート厚みＴＳは、０．５ｍｍ以上７ｍｍ以下が好ましく、１．０ｍｍ以上５ｍｍ以下がより好ましい。この範囲とすることにより、使用時の体液吸収速度が速く、吸収体からの液戻りを抑え、更に、適度なクッション性を実現することができる。
【００４７】
層厚みＴＬは、不織布１内の各部位において異なっていてもよく、頂部域１３ａの層厚みＴＬ１は０．１ｍｍ以上３．０ｍｍ以下であることが好ましく、０．２ｍｍ以上２．０ｍｍ以下がより好ましい。底部域１３ｂの層厚みＴＬ２は０．１ｍｍ以上３．０ｍｍ以下であることが好ましく、０．２ｍｍ以上２．０ｍｍ以下がより好ましい。側部域１３ｃの層厚みＴＬ３は０．１ｍｍ以上３．０ｍｍ以下であることが好ましく、０．２ｍｍ以上２．０ｍｍ以下がより好ましい。各層厚みＴＬ１、ＴＬ２、ＴＬ３の関係は、この範囲とすることにより、使用時の体液吸収速度が速く、吸収体からの液戻りを抑え、更に、適度なクッション性を実現することができる。
【００４８】
シート厚みＴＳ及び層厚みＴＬは以下の方法で測定される。
シート厚みＴＳの測定方法は、不織布１に０．０５ｋＰａの荷重を加えた状態で、厚み測定器を用いて測定する。厚み測定器にはオムロン社製のレーザー変位計を用いる。厚み測定は、１０点測定し、それらの平均値を算出して厚みとする。
層厚みＴＬの測定法は、シートの断面をキーエンス製デジタルマイクロスコープＶＨＸ−９００により約２０倍程度で拡大することで、各層の厚みを測定する。
【００４９】
不織布１を平面視したときに、Ｙ方向に隣り合う凸条部１３の頂部どうしのピッチは、１ｍｍ以上１５ｍｍ以下が好ましく、１．５ｍｍ以上１０ｍｍ以下がより好ましい。凸条部１３の高さＨ（図３参照）は、０．５ｍｍ以上５ｍｍ以下が好ましく、１ｍｍ以上３ｍｍ以下がより好ましい。高さＨは、不織布１の厚み方向Ｚの断面を顕微鏡観察し、無荷重下に測定する。
また不織布１の坪量は、シート全体の平均値で１５ｇ／ｍ２以上５０ｇ／ｍ２以下が好ましく、２０ｇ／ｍ２以上４０ｇ／ｍ２以下がより好ましい。
【００５０】
不織布１の構成繊維１１の表面には、原料の段階で、繊維着色剤、静電気防止特性剤、潤滑剤、親水剤等の繊維処理剤が、少量付着されていてもよい。
繊維処理剤を構成繊維１１の表面に付着させる方法としては、各種公知の方法を特に制限なく採用することができる。例えば、スプレーによる塗布、スロットコーターによる塗布、ロール転写による塗布、繊維処理剤への浸漬等が挙げられる。これらの処理は、ウエブ化する前の繊維に対して行ってもよいし、繊維を各種の方法でウエブ化した後に行ってもよい。ただし、後述する熱風吹き付け処理よりも前に処理を行う必要がある。繊維処理剤が表面に付着した繊維は、例えば、熱風送風式の乾燥機により、ポリエチレン樹脂の融点より十分に低い温度（例えば１２０℃以下）で乾燥される。
【００５１】
本実施形態の失禁パッド１０における表面シート２は、図２及び図３に示すように、表面シート２を構成する不織布１の凹条部１４のそれぞれにおいて、隣接する下側シートとしてのセカンドシート６と熱融着によって接合されている。本実施形態における下側シートは、表面シート２と吸収体４との間に配された、熱可塑性樹脂の繊維の集合体からなるセカンドシート６である。熱可塑性樹脂の繊維の集合体としては、一般に不織布を用いることができる。
【００５２】
表面シート２の凹条部１４は、熱可塑性樹脂の繊維からなる不織布１と、図３に示すように、失禁パッド１０の長手方向に沿って連続的にセカンドシート６に接合されており、その接合部１４ｓは、表面シート２とセカンドシート６とが重なる部分の長手方向全域にわたっている。図６に示すように、表面シート２の凹条部１４とセカンドシート６とを連続して接合することで、凸条部１３下のセカンドシート６上に移行した液を、隣の凸条部１３下への移行を阻止しながら、長手方向Ｘに効率よく拡散させることができる。そのため、排泄液が着用者の肌に接触することによる不快感を一層確実に抑制しつつ、吸収体４の長手方向の広い範囲の吸収容量を一層効果的に活用することができる。
尤も、表面シート２とセカンドシート６とを、長手方向Ｘに沿って間欠的に形成することは妨げられない。
【００５３】
失禁パッド１０においては、表面シート２とセカンドシート６、より詳細には、表面シート２を構成する不織布１とセカンドシート６を構成する繊維の集合体が、それぞれ熱可塑性樹脂の繊維を含んでおり、前述の接合部１４ｓにおいては、表面シート２の凹条部１４とセカンドシート６とがヒートシール加工により一体的に加熱及び加圧されて熱融着されている。
熱融着による接合部１４ｓにおいては、表面シート２を構成する不織布１の構成繊維及びセカンドシート６を構成する繊維の集合体の構成繊維のいずれもが、繊維の形態を維持していないことが好ましい。繊維の形態を維持させないためには、ヒートシールによる加熱温度を、不織布及び繊維集合体の一方又は双方の構成繊維の融点以上とすることが好ましい。融点の温度が異なる２成分からなる複合繊維等の場合の構成繊維の融点は、融点が最も低い成分の融点とする。
接合部１４ｓが斯かる構成を有することで、凸条部１３下のセカンドシート６上に移行した液を、隣の凸条部１３下への移行を阻止しながら、長手方向Ｘに効率よく拡散させることができる。そのため、排泄液が着用者の肌に接触することによる不快感を一層確実に抑制止しつつ、吸収体４の長手方向の広い範囲の吸収容量を一層効果的に活用することができる。
【００５４】
また、凹条部１４とセカンドシート６（下側シート）との接合部１４ｓが液不透過性であることが好ましい。ここでいう液不透過性とは、液が、表面シート２又はセカンドシート６中を通過しないことを意味する。
液不透過性の接合部１４ｓを形成する方法としては、表面シート２とセカンドシート６とを両者の構成繊維が繊維の形態を維持しなくなるように熱融着させる方法等が挙げられる。
【００５５】
表面シート２を熱融着によりセカンドシート６等の下側シートに接合するのに代えて、ホットメルト型接着剤等の接着剤により接合する等、他の接合手段によってセカンドシート６（下側シート）に接合しても良い。
表面シート２とセカンドシート６との接合は、上述した熱融着に限られず、ホットメルト型接着剤等の接着剤による接合等、他の接合手段を採用してもよい。セカンドシート６は、長手方向Ｘ及び幅方向Ｙの長さを、表面シート２よりも短くすることができる。あるいは、セカンドシート６の長手方向Ｘ及び幅方向Ｙの長さを、表面シート２と同じにすることもできる。
【００５６】
セカンドシート６を構成する熱可塑性樹脂の繊維の集合体としては、各種製法によって得られた不織布を用いることができる。例えば、カード法又はエアレイド法により得た繊維ウエブにエアスルー法で繊維どうしの熱融着点を形成したエアスルー不織布、カード法により得た繊維ウエブにヒートロール法で繊維どうしの熱融着点を形成したヒートロール不織布、ヒートエンボス不織布、スパンレース不織布、ニードルパンチ不織布、レジンボンド不織布等の種々の不織布を用いることができる。
【００５７】
セカンドシート６を構成する不織布として、構成繊維が長手方向Ｘに配向した長繊維不織布であることが好ましい。長繊維不織布とは、長繊維からなる不織布であり、スパンボンド不織布、スパンレース不織布等が挙げられる。
また、セカンドシート６を構成する不織布としては長繊維不織布以外の不織布を用いることもでき、例えば、構成繊維が長手方向Ｘに配向した、ヒートロール不織布、ヒートエンボス不織布、スパンレース不織布等の種々の不織布等を用いることもできる。これらの不織布について、構成繊維が長手方向Ｘに配向しているか否かは、下記方法に判断することができる。
繊維の配向度は、マイクロ波式分子配向計ＭＯＡ−６００４（Ｏｊｉ  Ｓｃｉｅｎｔｉｆｉｃ  Ｉｎｓｔｒｕｍｅｎｔｓ社製）によりＭＯＲ値として測定される。繊維の配向度は、サンプル数５点の平均値とする。
【００５８】
セカンドシート６の構成繊維を長手方向Ｘに配向させることで、凸条部１３下の中空空間又はセカンドシート６に移行した液が、凸条部１３下を、隣の凸条部１３下に移行することなく長手方向に拡散し易くなり、横漏れやべたつきが一層起こりにくくなる。
【００５９】
本実施形態の失禁パッド１０においては、セカンドシート６を構成する繊維の集合体の繊維密度が、表面シート２を構成する不織布１の繊維密度より高い。
本実施形態に用いた不織布１のように、厚み方向に繊維密度が異なる複数の領域を有する場合、表面シート２を構成する不織布の繊維密度（Ｄ１３ａ）は、凸条部１３の頂部における繊維密度とする。また、セカンドシート６を構成する繊維の集合体の繊維密度（Ｄ６）は、表面シート２を構成する不織布とは接合されていない非接合部６ａにおける繊維密度とする。
【００６０】
凸条部１３の頂部における繊維密度（Ｄ１３ａ）は、頂部域１３ａにおける繊維密度と同様にして測定する。セカンドシート６を構成する繊維の集合体の繊維密度（Ｄ６）も、フェザー剃刀（品番ＦＡＳ‐１０、フェザー安全剃刀（株）製）を用いてセカンドシート６を構成する繊維の集合体を厚み方向Ｚに沿って切断し、その繊維の集合体における非接合部における切断面を拡大観察する以外は、上述した〔頂部域１３ａ、底部域１３ｂ及び側部域１３ｃでの繊維密度の測定方法〕と同様にして切断する。セカンドシート６の非接合部６ａの繊維密度は、セカンドシート６における、凸条部１３の頂部（頂部域１３ａ）と対向する部位の切断面を観察して測定することが好ましい。
【００６１】
凸条部の頂部（頂部域１３ａ）の繊維密度（Ｄ１３ａ）に対する、セカンドシート６の繊維密度（Ｄ６）の比率（Ｄ１３ａ／Ｄ６）は、好ましくは１．１以上、更に好ましくは２以上である。
【００６２】
本実施形態の失禁パッド１０における吸収体４には、図１（ａ）及び図２（ｂ）に示すように、エンボス加工により、幅方向Ｙにおける複数個所に、高密度部４３が形成されている。高密度部４３は、密度が幅方向の両側に位置する部分４４，４４（以下低密度部４４ともいう）よりも高く、それぞれ長手方向Ｘに延びて形成されている。つまり、吸収体４において、高密度部４３と低密度部４４とが交互に並んで配置されている。
また、その高密度部４３のそれぞれは、図２（ａ）に示すように、凸条部１３の頂部と重なる位置に形成されている。詳述すると、高密度部４３が長手方向Ｘに延びて、幅方向Ｙに複数列形成されており、高密度部４３のそれぞれは、凸条部１３の頂部と長手方向Ｘに沿って連続して重なっている。
本実施形態における高密度部４３は、周面に、周方向又は軸方向に延びる凸部と溝部とを交互に備えたエンボスロールと表面が平滑なアンビルロールとの間で加圧して形成されており、個々の高密度部４３においては、吸収体４の厚みが他の部分に比して薄くなっている。また、吸収体４は、非肌当接面側の面が、エンボスロール側の面であり、高密度部４３は、吸収体４の非肌当接面側の面に、エンボスロール周面の凸条部に対応する凹部を有している。
【００６３】
高密度部４３は、加圧のみによって形成しても良いが、加圧と同時に加熱して形成しても良い。
吸収体４の幅方向Ｙに形成する、表面シート２の凸条部１３の頂部と重なる高密度部４３の本数は、複数本であり、好ましくは３本以上、より好ましくは５本以上、更に好ましくは８本以上である。
高密度部４３は、幅方向Ｙの長さが、好ましくは２０ｍｍ以上、より好ましくは５０ｍｍ以上である。また、高密度部４３は、長手方向Ｘに連続する長さが、吸収体４の同方向の全長に対して、好ましくは３０％以上、より好ましくは５０％以上であり、更に好ましくは１００％である。
また、高密度部４３は、長手方向Ｘに長い形状の高密度部４３が吸収体４の長手方向Ｘに沿って連続に形成されていても良いが、図１１に示すように、長手方向Ｘに長い形状の高密度部４３を吸収体４の長手方向Ｘに沿って間欠に形成しても良い。その場合、高密度部４３の長手方向Ｘの長さＬ３は、好ましくは０．５ｍｍ以上、より好ましくは１ｍｍ以上であり、また、高密度部４３の前記長さＬ３は、該長さＬ３と長手方向Ｘに隣り合う高密度部４３，４３どうし間の長さとの合計長さＬ５の、好ましくは５％以上、より好ましくは３０％以上である。
【００６４】
高密度部４３の密度（Ｄ３）に対する、低密度部４４の密度（Ｄ４）の比率（Ｄ３／Ｄ4）は、好ましくは１．５以上、更に好ましくは３以上である。高密度部４３及び低密度部４４の密度は、フェザー剃刀（品番ＦＡＳ‐１０、フェザー安全剃刀（株）製）を用いて、吸収体４から、それぞれの部位から厚み方向の全域に亘る細幅のサンプルを切り出し、それぞれのサンプルの質量を測定し、測定した質量を、平面視面積にサンプルの厚みを掛けて算出した体積で除して求める。サンプルの厚みは、吸収体から切り出す前に無荷重下で測定する。
【００６５】
本実施形態の失禁パッド１０によれば、表面シート２が、長手方向Ｘに延びる凸条部１３及び凹条部１４を有する凹凸構造の不織布１から構成されている上に、セカンドシート６を構成する繊維の集合体の繊維密度が不織布１の繊維密度より高いため、肌当接面側に尿等の液Ａが供給されると、その液Ａは、図７に示すように、凸条部１３どうし間に速やかに入り、凸条部１３の頂部の両側部分、特に前述した側部域１３ｃから凸条部１３下のセカンドシート６上へと移行する。
そして、凸条部１３下のセカンドシート６の上又は中に移行した液Ｂは、不織布１とセカンドシート６との間に密度差があること、及び凹条部１４がセカンドシート６に接合され、着用中に凸条部１３の内部中空の構造が維持されやすいことにより、凸条部１３の肌に接する部分には戻りにくい。これにより、排泄液が着用者の肌に接触することによる不快感を一層確実に抑制することができる。
【００６６】
斯かる効果が奏されるようにする観点からは、セカンドシート６（下側シート）の親水度は表面シート２よりも高いことが好ましい。セカンドシート６の親水度及び表面シート２の親水度は、セカンドシート６を構成する繊維に対する水の接触角と表面シート２を構成する不織布１の構成繊維に対する水の接触角とを測定し、接触角がより小さい方の親水度が小さいと判定する。
【００６７】
また、本実施形態の失禁パッド１０によれば、吸収体４における、不織布１の凸条部１３の頂部（頂部域１３ａ）と重なる部分に高密度部４３を有するため、凸条部１３下のセカンドシート６上へと移行した液Ｂが、低密度部４４上を長手方向Ｘに沿って流れた後に高密度部４３に吸収される。
これにより、排泄液が着用者の肌に接触することによる不快感を確実に抑制しつつ、吸収体４の長手方向の広い範囲の吸収容量を効果的に活用することができる。
【００６８】
セカンドシート６と吸収体４との間、吸収体４を構成する吸収性シートの層間、吸収体４と裏面シート３との間は、それぞれ、接着剤で接合されていることが好ましい。各部材間を、接着剤で接合する場合、スロットコーター等によるべた塗りでも良いが、パターン塗工が好ましい。パターン塗工の塗工パターンの好ましい例としては、スパイラルパターン、ドットパターン、ストライプパターン（縞状パターン）、格子パターン、市松模様状のパターン等が挙げられる。
【００６９】
本実施形態の失禁パッド１０において、表面シート２として用いる不織布１は、高伸度繊維を含む繊維ウエブの構成繊維どうしの交点を融着部にて熱融着して繊維シートを形成する融着工程と、前記繊維シートを一方向に延伸する延伸工程とを備える不織布の製造方法によって好適に製造される。表面シート２として用いる不織布１の製造方法の一実施態様について、上述した不織布１の好ましい製造方法を例に挙げ、図８を参照しながら説明する。図８には、不織布１の製造方法に用いられる好ましい製造装置１００が模式的に示されている。製造装置１００は、エアスルー不織布の製造に好適に用いられるものである。製造装置１００は、製造工程の上流側から下流側に向けて、ウエブ形成部２００、熱風処理部３００、延伸部４００、及び下側シート接合部５００をこの順で備えている。
【００７０】
ウエブ形成部２００には、図８に示すように、ウエブ形成装置２０１が備えられている。ウエブ形成装置２０１としては、カード機が用いられている。カード機としては、吸収性物品の技術分野において通常用いられているものと同様のものを特に制限なく用いることができる。カード機に代えて、他のウエブ製造装置、例えばエアレイド装置を用いることもできる。
【００７１】
熱風処理部３００は、図８に示すように、フード３０１を備えている。フード３０１内では、エアスルー方式で熱風を吹き付けることができるようになっている。また、熱風処理部３００は、通気性ネットからなる無端状のコンベアベルト３０２を備えている。コンベアベルト３０２は、フード３０１内を周回している。コンベアベルト３０２は、ポリエチレンテレフタレート等の樹脂、あるいは金属から形成されている。
【００７２】
フード３０１内にて吹き付けられる熱風の温度及び熱処理時間は、繊維ウエブ１ｂの構成繊維１１の含む高伸度繊維の交点が熱融着するように調整することが好ましい。より具体的には、熱風の温度は、繊維ウエブ１ｂの構成繊維１１の内の最も融点が低い樹脂の融点に対して、０℃〜３０℃高い温度に調整することが好ましい。熱処理時間は、熱風の温度に応じて、１秒〜５秒に調整することが好ましい。また、構成繊維１１同士の更なる交絡を促す観点から、熱風の風速は０．３ｍ／秒〜１．５ｍ／秒程度であることが好ましい。また、搬送速度は、５ｍ／ｍｉｎ〜１００ｍ／ｍｉｎ程度であることが好ましい。
【００７３】
延伸部４００は、図８及び図９に示すように、互いに噛み合いが可能になっている一対の凹凸ロール４０１，４０２を備えている。一対の凹凸ロール４０１，４０２は、加熱可能に形成されており、それぞれ、大径凸部４０３，４０４と小径凹部（図示せず）とがロール軸方向に交互に配されて形成されている。凹凸ロール４０１，４０２は加熱してもしなくても良いが、凹凸ロール４０１，４０２を加熱する場合の加熱温度は、後述する繊維シート１ａの構成繊維１１の含む高伸度繊維を延伸し易くする観点から、高伸度繊維内の最もガラス転移点が高い樹脂のガラス転移点以上、高伸度繊維内の最も融点が低い樹脂の融点以下にすることが好ましい。より好ましくは繊維のガラス転移点より１０℃高い温度以上、融点よりも１０℃低い温度以下であり、更に好ましくは繊維のガラス転移点より２０℃高い温度以上、融点よりも２０℃低い温度以下である。例えば、繊維に芯／鞘構造の繊維として、ガラス転移点６７℃、融点２５８℃のＰＥＴ（芯）／ガラス転移点−２０℃、融点１３５℃のＰＥ（鞘）を用いた際に加熱する場合には、６７℃以上、１３５℃以下が好ましく、より好ましくは７７℃以上、１２５℃以下、更に好ましくは８７℃以上、１１５℃以下に加温する。
【００７４】
また、製造装置１００においては、図９に示すように、凹凸ロール４０１のロール軸方向に隣り合う大径凸部どうし４０３，４０３の間隔（ピッチ）、及び凹凸ロール４０２のロール軸方向に隣り合う大径凸部どうし４０４，４０４の間隔（ピッチ）が同じ間隔（ピッチ）ｗであり、間隔（ピッチ）ｗは、繊維シート１ａの構成繊維１１の含む高伸度繊維が延伸装置内で首尾よく引き伸ばされて、先に述べた小径部から大径部への変化点が融着部に隣接され、肌触りが良好となる観点から、好ましくは１ｍｍ以上１０ｍｍ以下であり、特に好ましくは１．５ｍｍ以上８ｍｍ以下である。同様の観点から、図１０に示すように、一対の凹凸ロール４０１，４０２の押し込み量ｔ（ロール軸方向に隣り合う大径凸部４０３の頂点と大径凸部４０４の頂点との間隔）は、好ましくは１ｍｍ以上３ｍｍ以下であり、特に好ましくは１．２ｍｍ以上２．５ｍｍ以下である。そして機械延伸倍率は、同様の観点から、好ましくは１．５倍以上３．０倍以下であり、特に好ましくは１．７倍以上２．８倍以下である。
【００７５】
下側シート接合部５００は、凹凸ロール４０２と表面平滑なフラットロール５０１とを備えており、凹凸ロール４０２の大径凸部４０４とフラットロール５０１の周面との間で、凹凸形状とされた不織布１とセカンドシート６（下側シート）とを、加熱及び加圧することにより接合する。
【００７６】
以上の構成を有する製造装置１００を用いた不織布１の製造方法について説明する。
先ず、図８に示すように、ウエブ形成部２００にて、高伸度繊維である熱伸長性複合繊維を有する短繊維状の構成繊維１１を原料として用い、カード機であるウエブ形成装置２０１によって繊維ウエブ１ｂを形成する（ウエブ形成工程）。ウエブ形成装置２０１によって製造された繊維ウエブ１ｂは、その構成繊維１１どうしが緩く絡合した状態にあり、シートとしての保形性を獲得するには至っていない。
【００７７】
次いで、図８に示すように、高伸度繊維を含む繊維ウエブ１ｂの構成繊維１１どうしの交点を融着部１２にて熱融着して繊維シート１ａを形成する（融着工程）。具体的には、繊維ウエブ１ｂは、コンベアベルト３０２上に搬送され、熱風処理部３００にて、フード３０１内を通過する間に、熱風がエアスルー方式で吹き付けられる。このようにエアスルー方式で熱風が吹き付けられると、繊維ウエブ１ｂの構成繊維１１どうしが更に交絡すると同時に、絡合した繊維の交点が熱融着して（図１０（ａ）参照）、シート状の保形性を有する繊維シート１ａが製造される。
【００７８】
次いで、図８に示すように、融着された繊維シート１ａを一方向に延伸する（延伸工程）。具体的には、シートとしての保形性を有する融着された繊維シート１ａを、一対の凹凸ロール４０１，４０２の間に搬送して、図１０（ａ）〜図１０（ｃ）に示すように、繊維シート１ａを延伸して、隣り合う融着部１２，１２どうしの間の１本の構成繊維１１に、繊維径の小さい２個の小径部１６，１６に挟まれた繊維径の大きい大径部１７を形成するとともに、該小径部１６から該大径部１７への変化点１８を、該融着部１２から隣り合う該融着部１２，１２どうしの間隔Ｔの１／３の範囲内に形成する。詳述すると、図１０（ａ）に示すような、構成繊維１１どうしの交点が融着部１２にて熱融着している繊維シート１ａを、一対の凹凸ロール４０１，４０２の間に搬送して、繊維シート１ａを、機械方向（ＭＤ，流れ方向）に直交する直交方向（ＣＤ，ロール軸方向）に延伸する。繊維シート１ａが直交方向（ＣＤ，ロール軸方向）に延伸される際には、図１０（ａ）に示す、構成繊維１１どうしを固定している隣り合う該融着部１２，１２どうしの間の領域が、直交方向（ＣＤ，ロール軸方向）に積極的に引き伸ばされる。特に、図１０（ｂ）に示すように、構成繊維１１どうしを固定している各融着部１２の近傍で、先ず局部収縮が起こりやすく、隣り合う融着部１２，１２どうしの間の１本の構成繊維１１に関しては、両端に２個の小径部１６，１６が形成され、該２個の小径部１６，１６に挟まれた部分が大径部１７となり、２個の小径部１６，１６に挟まれた大径部１７が形成される。このように、各融着部１２の近傍で、先ず局部収縮が起こりやすいので、小径部１６から大径部１７への変化点１８が、該融着部１２から隣り合う該融着部１２，１２どうしの間隔Ｔの１／３の範囲内に形成される。
【００７９】
そして、一部の隣り合う融着部１２，１２どうしの間の１本の構成繊維１１に関しては、図１０（ｃ）に示すように、伸長できる余地（伸びしろ）を残した状態で、更に直交方向（ＣＤ，ロール軸方向）に延伸され、該隣り合う融着部１２，１２どうしの間の大径部１７が延伸され、大径部１７の中に小径部１６が複数形成されるようになる。
【００８０】
延伸工程においては、高伸度繊維から小径部１６及び大径部１７が形成されるのと同時に、繊維シート１ａのうち、凹凸ロール４０１の大径凸部４０３と、凹凸ロール４０１の大径凸部４０４との間に位置する部分が、他の部分よりも引き延ばされる。この場合、繊維シート１ａの構成繊維は高伸度繊維なので、引き伸ばしを受けても切断せず、首尾よく引き伸ばしが行われる。繊維シート１ａのうち、凹凸ロール４０１の大径凸部４０３と、凹凸ロール４０１の大径凸部４０４との間に位置する部分は、目的とする不織布１における凸条部１３の側部域１３ｃであるから、前記の引き伸ばしによって側部域１３ｃでは繊維が切断されることなく繊維間距離が延伸前に比べて増加する。その結果、側部域１３ｃの繊維密度が他の部位よりも低下して、通気性が向上する。しかも、側部域１３ｃを構成する繊維に切断は生じていないので、凸条部１３の強度が高いレベルに維持される。その結果、凸条部１３に荷重が加わっても、該凸条部１３が潰れにくくなる。
【００８１】
以上のようにして製造された不織布１は、凹凸ロール４０２によって、凹凸形状に変形された状態のまま、下側シート接合部５００のシート合流部に搬送される。シート合流部には、ロール状巻回物６’から巻き出されたセカンドシート用の帯状の不織布６が供給されており、凹凸形状の不織布１は、帯状の不織布６と重ねた状態とされて、凹凸ロール４０２とフラットロール５０１との間に導入される。凹凸ロール４０２とフラットロール５０１との間においては、凹凸形状の不織布１における凹条部部分と帯状の不織布６とが、凹凸ロール４０２の大径凸部４０４とフラットロール５０１の周面との間で加熱及び加圧されて接合する。このようにして、不織布１からなる表面シート２が、凹条部１４においてセカンドシート６に接合された帯状の複合シート８０が得られる。帯状の複合シート８０は、巻き取った後に、失禁パッド１０の製造ラインに導入されるか、巻き取ることなく、失禁パッド１０の製造ラインに導入される。
【００８２】
以上本発明をその好ましい実施形態に基づき説明したが、本発明の吸収性物品は、上述した本実施形態に何ら制限されるものではなく、適宜変更可能である。例えば前記の実施形態は本発明を失禁パッド１０に適用した例であったが、これに代えて、本発明を他の吸収性物品、例えば生理用ナプキンやパンティライナー、使い捨ておむつなどに適用してもよい。
また不織布からなるセカンドシート６は、吸収性物品の長手方向Ｘ及び幅方向Ｙの一方又は双方における長さが表面シート２と同一であっても短くても良い。また、吸収性物品は、防漏カフを有しないものであっても良い。
【００８３】
また、本発明における吸収体は、図１２に示す吸収体４のように、吸収性シート４２から構成されていても良い。図１２に示す吸収体４は、吸収性シート４２が２層以上に積層された積層体からなる。２層以上の積層体は、一枚の吸収性シートを折り畳むと共にそれらの層間を接着して積層体としたものであっても良いし、枚葉の吸収性シートを複数枚貼り合わせて積層したものでも良い。また、２層以上の積層体の層間や片面上に追加の吸収性シートを配して一部が肉厚とされた吸収体としても良い。吸収性シートとしては、繊維材料及び吸水性ポリマーを含む吸収性シートが好ましく用いられる。また吸収性シートとしては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。また、吸収性シートとして、特開平８−２４６３９５号公報記載の方法にて製造された吸収性シート、気流に乗せて供給した粉砕パルプ及び吸水性ポリマーを堆積させた後、接着剤（例えば酢酸ビニル系の接着剤、ＰＶＡ等）で固めた乾式シート、紙や不織布の間にホットメルト接着剤等を塗布した後高吸水性ポリマーを散布して得られた吸収性シート、スパンボンド又はメルトブロー不織布製造工程中に高吸水性ポリマーを配合して得られた吸収性シート等を用いることもできる。これらの吸収性シートは、２層以上に積層せずに単層構造の吸収体として用いることもできる。また積層する場合の層間は接着しなくても良い。
【００８４】
上述した実施形態に関し、本発明は更に以下の吸収性物品を開示する。
＜１＞
肌当接面を形成する液透過性の表面シート、裏面シート及びこれら両シート間に介在された吸収体を具備し、長手方向及び幅方向を有する吸収性物品であって、
前記表面シートは、長手方向に延びる筋状の凸条部及び凹条部が幅方向に交互に配された凹凸構造の不織布からなり、前記凹条部において、隣接する下側シートと接合され、前記凸条部が前記下側シートとの間に中空構造を有しており、
前記下側シートは、繊維の集合体からなり、該繊維の集合体の繊維密度が前記表面シートを構成する前記不織布の繊維密度より高い、吸収性物品。
【００８５】
＜２＞
前記下側シートの構成繊維が長手方向に配向している、前記＜１＞に記載の吸収性物品。
＜３＞
前記下側シートが長繊維不織布からなる、前記＜１＞又は＜２＞に記載の吸収性物品。
＜４＞
前記下側シートの親水度が前記表面シートよりも高い、前記＜１＞〜＜３＞の何れか１に記載の吸収性物品。
＜５＞
前記吸収体の厚みは、好ましくは１ｍｍ以上、より好ましくは２ｍｍ以上であり、また好ましくは１５ｍｍ以下、より好ましくは１０ｍｍ以下であり、また好ましくは１ｍｍ以上１５ｍｍ以下、更に好ましくは２ｍｍ以上１０ｍｍ以下である、前記＜１＞〜＜４＞の何れか１に記載の吸収性物品。
【００８６】
＜６＞
前記不織布は、繊維径が相互に異なる大径部及び小径部を有する繊維を含んでいる、前記＜１＞〜＜５＞の何れか１に記載の吸収性物品。
＜７＞
前記不織布は、構成繊維同士の交点を熱融着して形成された融着部を複数備える、前記＜１＞〜＜６＞の何れか１に記載の吸収性物品。
＜８＞
前記不織布の構成繊維に高伸度繊維が含まれている、前記＜１＞〜＜７＞の何れか１に記載の吸収性物品。
＜９＞
前記高伸度繊維は、熱融着性のある芯鞘型複合繊維である、前記＜８＞に記載の吸収性物品。
＜１０＞
前記高伸度繊維の繊度は、原料の段階で、１．０ｄｔｅｘ以上１０．０ｄｔｅｘ以下であり、好ましくは２．０ｄｔｅｘ以上８．０ｄｔｅｘ以下である、前記＜８＞又は＜９＞に記載の吸収性物品。
＜１１＞
前記不織布における高伸度繊維の割合が５０質量％以上１００質量％以下であり、好ましくは８０質量％以上１００質量％以下である、前記＜８＞〜＜１０＞の何れか１に記載の吸収性物品。
【００８７】
＜１２＞
前記不織布の構成繊維は、１本の構成繊維に着目したときに、隣り合う融着部どうしの間に、繊維径の小さい２個の小径部に挟まれた繊維径の大きい大径部を有している、前記＜１＞〜＜１１＞の何れか１に記載の吸収性物品。
＜１３＞
前記１本の構成繊維は、隣り合う融着部どうしの間に大径部を複数備える、前記＜１２＞に記載の吸収性物品。
＜１４＞
前記不織布の構成繊維は、１本の構成繊維１１に着目したときに、隣り合う融着部どうしの間に、大径部を１個以上５個以下備え、好ましくは１個以上３個以下備えている、前記＜１２＞又は＜１３＞に記載の吸収性物品。
＜１５＞
前記大径部の繊維径（直径Ｌ１７）に対する前記小径部の繊維径（直径Ｌ１６）の比率（Ｌ１６／Ｌ１７は、好ましくは０．５以上０．８以下、更に好ましくは０．５５以上０．７以下である、前記＜１２＞〜＜１４＞の何れか１に記載の吸収性物品。
【００８８】
＜１６＞
前記大径部の繊維径（直径Ｌ１７）に対する前記小径部の繊維径（直径Ｌ１６）の比率（Ｌ１６／Ｌ１７）は、好ましくは０．５以上０．８以下、更に好ましくは０．５５以上０．７以下である、前記＜１２＞〜＜１５＞の何れか１に記載の吸収性物品。
【００８９】
前記小径部の繊維径（直径Ｌ１６）は、好ましくは５μｍ以上２８μｍ以下、更に好ましくは６．５μｍ以上２０μｍ以下、特に好ましくは７．５μｍ以上１６μｍ以下である、前記＜１２＞〜＜１６＞の何れか１に記載の吸収性物品。
＜１８＞
前記大径部の繊維径（直径Ｌ１７）は、好ましくは１０μｍ以上３５μｍ以下、更に好ましくは１３μｍ以上２５μｍ以下、特に好ましくは１５μｍ以上２０μｍ以下である、前記＜１２＞〜＜１７＞の何れか１に記載の吸収性物品。
＜１９＞
前記不織布の構成繊維は、１本の構成繊維に着目したときに、融着部に隣接する小径部から大径部への変化点が、該融着部から隣り合う融着部どうしの間隔Ｔの１／３の範囲内に配されている、前記＜１２＞〜＜１８＞の何れか１に記載の吸収性物品。
【００９０】
＜２０＞
前記不織布は、厚み方向Ｚに沿って断面視したとき、頂部域、底部域及びこれらの間に位置する側部域を有し、
前記凸条部の頂部が頂部域から形成され、前記凹条部の底部が底部域から形成されている、前記＜１＞〜＜１９＞の何れか１に記載の吸収性物品。
＜２１＞
前記側部域の繊維密度が、前記頂部域の繊維密度及び前記底部域の繊維密度よりも低く形成されている、前記＜２０＞に記載の吸収性物品。
＜２２＞
前記頂部域での繊維密度（Ｄ１３ａ）、又は前記底部域での繊維密度（Ｄ１３ｂ）に対する前記側部域の繊維密度（Ｄ１３ｃ）の比率（Ｄ１３ｃ／Ｄ１３a，Ｄ１３ｃ／Ｄ１３ａ）は、好ましくは０．１５以上０．９以下、更に好ましくは０．２以上０．８以下である、前記＜２０＞又は＜２１＞に記載の吸収性物品。
＜２３＞
前記頂部域１３ａでの繊維密度（Ｄ１３ａ）は、好ましくは９０本／ｍｍ２以上２００本／ｍｍ２以下、更に好ましくは１００本／ｍｍ２以上１８０本／ｍｍ２以下である、前記＜２０＞〜＜２２＞の何れか１に記載の吸収性物品。
＜２４＞
前記底部域１３ｂでの繊維密度（Ｄ１３ｂ）は、好ましくは８０本／ｍｍ２以上２００本／ｍｍ２以下、更に好ましくは９０本／ｍｍ２以上１８０本／ｍｍ２以下である、前記＜２０＞〜＜２３＞の何れか１に記載の吸収性物品。
＜２５＞
前記側部域１３ｃの繊維密度（Ｄ１３ｃ）は、好ましくは３０本／ｍｍ２以上８０本／ｍｍ２以下、更に好ましくは４０本／ｍｍ２以上７０本／ｍｍ２以下である、前記＜２０＞〜＜２４＞の何れか１に記載の吸収性物品。
【００９１】
＜２６＞
前記側部域を構成する構成繊維における、変化点を有する繊維の本数が、前記頂部域を構成する構成繊維における、変化点を有する繊維の本数、及び前記底部域を構成する構成繊維における、変化点を有する繊維の本数よりも多く形成されている、前記＜２９＞〜＜３５＞の何れか１に記載の吸収性物品。
＜２７＞
前記頂部域を構成する構成繊維における変化点を有する繊維の本数（Ｎ１３ａ）、又は前記底部域を構成する構成繊維における変化点を有する繊維の本数（Ｎ１３ｂ）に対する前記側部域を構成する構成繊維における変化点を有する繊維の本数（Ｎ１３ｃ）の比率（Ｎ１３ｃ／Ｎ１３ａ，Ｎ１３ｃ／Ｎ１３ｂ）が、好ましくは２以上２０以下、更に好ましくは５以上２０以下である、前記＜２１＞〜＜２６＞の何れか１に記載の吸収性物品。
＜２８＞
前記不織布の変化点を有する繊維の本数の具体的な値に関し、前記頂部域を構成する構成繊維における変化点を有する繊維の本数（Ｎ１３ａ）は、好ましくは１本以上１５本以下、更に好ましくは５本以上１５本以下である、前記＜２１＞〜＜２７＞の何れか１に記載の吸収性物品。
＜２９＞
前記不織布の変化点を有する繊維の本数の具体的な値に関し、前記底部域を構成する構成繊維における変化点１８を有する繊維の本数（Ｎ１３ｂ）は、好ましくは１本以上１５本以下、更に好ましくは５本以上１５本以下である、前記＜２１＞〜＜２８＞の何れか１に記載の吸収性物品。
＜３０＞
前記不織布の変化点を有する繊維の本数の具体的な値に関し、前記側部域を構成する構成繊維における変化点１８を有する繊維の本数（Ｎ１3ｃ）は、好ましくは５本以上２０本以下、更に好ましくは１０本以上２０本以下である、前記＜２１＞〜＜２９＞の何れか１に記載の吸収性物品。
【００９２】
＜３１＞
前記不織布のシート厚みＴＳは、０．５ｍｍ以上７ｍｍ以下であり、好ましくは１．０ｍｍ以上５ｍｍ以下である、前記＜１＞〜＜３０＞の何れか１に記載の吸収性物品。
＜３２＞
前記頂部域の層厚みＴＬ１は０．１ｍｍ以上３．０ｍｍ以下であり、好ましくは０．２ｍｍ以上２．０ｍｍ以下である、前記＜１＞〜＜３１＞の何れか１に記載の吸収性物品。
＜３３＞
前記底部域の層厚みＴＬ２は０．１ｍｍ以上３．０ｍｍ以下であり、好ましくは０．２ｍｍ以上２．０ｍｍ以下である、前記＜１＞〜＜３２＞の何れか１に記載の吸収性物品。
＜３４＞
前記側部域の層厚みＴＬ３は０．１ｍｍ以上３．０ｍｍ以下であり、好ましくは０．２ｍｍ以上２．０ｍｍ以下である、前記＜１＞〜＜３３＞の何れか１に記載の吸収性物品。
＜３５＞
前記幅方向Ｙに隣り合う凸条部の頂部どうしのピッチは、１ｍｍ以上１５ｍｍ以下であり、好ましくは１．５ｍｍ以上１０ｍｍ以下である、前記＜１＞〜＜３４＞の何れか１に記載の吸収性物品。
＜３６＞
前記凸条部の高さＨは、０．５ｍｍ以上５ｍｍ以下であり、好ましくは１ｍｍ以上３ｍｍ以下である、前記＜１＞〜＜３４＞の何れか１に記載の吸収性物品。
＜３７＞
前記不織布の坪量は、シート全体の平均値で１５ｇ／ｍ２以上５０ｇ／ｍ２以下であり、好ましくは２０ｇ／ｍ２以上４０ｇ／ｍ２以下である、がより好ましい、前記＜１＞〜＜３６＞の何れか１に記載の吸収性物品。
＜３８＞
前記下側シートが、スパンボンド不織布又はスパンレース不織布である、前記＜１＞〜＜３７＞の何れか１に記載の吸収性物品。
＜３９＞
前記凸条部の頂部（頂部域１３ａ）の繊維密度（Ｄ１３ａ）に対する、前記下側シート又は該下側シートであるセカンドシートの繊維密度（Ｄ６）の比率（Ｄ１３ａ／Ｄ６）は、好ましくは１．１以上、更に好ましくは２以上である、前記＜１＞〜＜３８＞の何れか１に記載の吸収性物品。
【００９３】
＜４０＞
前記吸収体は、前記幅方向における複数個所に、繊維密度が幅方向の両側に位置する部分よりも高い高密度部を有し、該高密度部それぞれは、前記凸条部の頂部と重なる位置に形成されている、前記＜１＞〜＜３８＞の何れか１に記載の吸収性物品。
＜４１＞ 
前記高密度部が前記長手方向に延びて、前記幅方向に複数列形成されており、前記高密度部のそれぞれは、前記凸条部の頂部と前記長手方向に沿って連続して重なっている、前記＜４０＞に記載の吸収性物品。
＜４２＞
前記吸収体の幅方向Ｙに形成する、前記表面シートの凸条部の頂部と重なる高密度部の本数が複数本であり、好ましくは３本以上、より好ましくは５本以上、更に好ましくは８本以上である。前記＜４０＞又は＜４１＞に記載の吸収性物品。
＜４３＞
前記高密度部は、幅方向Ｙの長さが、好ましくは２０ｍｍ以上、より好ましくは５０ｍｍ以上である、前記＜４０＞〜＜４２＞の何れか１に記載の吸収性物品。
＜４４＞
前記高密度部として、長手方向Ｘに長い形状の高密度部が吸収体の長手方向Ｘに沿って連続に形成されている、前記＜４０＞〜＜４３＞の何れか１に記載の吸収性物品。
＜４５＞
前記高密度部は、長手方向Ｘに連続する長さが、前記吸収体の同方向の全長に対して、好ましくは３０％以上、より好ましくは５０％以上であり、更に好ましくは１００％である、前記＜４０＞〜＜４４＞の何れか１に記載の吸収性物品。
＜４６＞
前記高密度部は、長手方向Ｘに長い形状を有し、吸収体４の長手方向Ｘに沿って間欠に複数形成されている、前記＜４０＞〜＜４５＞の何れか１に記載の吸収性物品。
＜４７＞
前記高密度部の長手方向Ｘの長さＬ３は、好ましくは０．５ｍｍ以上、より好ましくは１ｍｍ以上である、前記＜４０＞〜＜４６＞の何れか１に記載の吸収性物品。
＜４８＞
前記高密度部の前記長さＬ３は、該長さＬ３と長手方向Ｘに隣り合う高密度部どうし間の長さとの合計長さＬ５の、好ましくは５％以上、より好ましくは３０％以上である、前記＜４０＞〜＜４７＞の何れか１に記載の吸収性物品。
＜４９＞
前記高密度部の密度（Ｄ３）に対する、低密度部の密度（Ｄ４）の比率（Ｄ３／Ｄ4）は、好ましくは１．５以上、更に好ましくは３以上である、前記＜４０＞〜＜４８＞の何れか１に記載の吸収性物品。
【００９４】
＜５０＞
前記表面シート及び前記下側シートが、熱可塑性樹脂の繊維を含み、前記凹条部が熱融着により該下側シートと接合されており、該接合部において、前記表面シート及び前記下側シートの構成繊維が、繊維の形態を維持していない、前記＜１＞〜＜４９＞の何れか１に記載の吸収性物品。
＜５1＞
前記凹条部と前記下側シートとの接合部が液不透過性である、前記＜１＞〜＜５０＞の何れか１に記載の吸収性物品。
＜５２＞
前記接合部が長手方向に連続して形成されている、前記＜１＞〜＜５１＞の何れか１に記載の吸収性物品。
【符号の説明】
【００９５】
１０  失禁パッド（吸収性物品）
１  不織布
１ａ  繊維シート
１ｂ  繊維ウエブ
２  表面シート
３  裏面シート
４  吸収体
６  セカンドシート（下側シート）
１１  構成繊維
１２  融着部
１３  凸条部
１４  凹条部
１４ｓ  接合部
１６  小径部
１７  大径部
１８  変化点
４３  高密度部
１００  製造装置
２００  ウエブ形成部
２０１  ウエブ形成装置
３００  熱風処理部
４００  延伸部
４０１，４０２  凹凸ロール
４０３，４０４  大径凸部
５００  下側シート接合部
【図１】
0006440449.tif 000002
【図２】
0006440449.tif 000003
【図３】
0006440449.tif 000004
【図４】
0006440449.tif 000005
【図５】
0006440449.tif 000006
【図６】
0006440449.tif 000007
【図７】
0006440449.tif 000008
【図８】
0006440449.tif 000009
【図９】
0006440449.tif 000010
【図１０】
0006440449.tif 000011
【図１１】
0006440449.tif 000012
【図１２】
0006440449.tif 000013